(57)【要約】  本発明では、水性媒体中のポリマーＡ及びＢと生地を接触させる工程を含む生地の処理方法が提供され、ここで（ａ）ポリマーＡはビニルアルコール、アルキレングリコール、サッカリド、及びカルボン酸のホモポリマーまたはコポリマーからなるクラスから選択され；及び（ｂ）ポリマーＢはビニルピロリドン、アルキレンオキシド、サッカリド、及びカルボン酸のホモポリマーまたはコポリマーからなるクラスから選択され；ポリマーＡ及びＢは同じクラスのものではなく、水性媒体は６未満のｐＨを有する。【特許請求の範囲】
【請求項１】
水性媒体中のポリマーＡ及びＢと生地を接触させる工程を含む生地の処理方法であって、
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、水性媒体は６未満のｐＨを有する、方法。
【請求項２】
水性媒体が２００ｐｐｍ以下のアニオン性界面活性剤を含む、請求項１に記載の方法。
【請求項３】
前記ポリマーＡがビニルアルコールまたはカルボン酸のホモポリマーまたはコポリマーから選択される、請求項１または２に記載の方法。
【請求項４】
前記ポリマーＢがビニルピロリドンまたはアルキレンオキシドのホモポリマーまたはコポリマーから選択される、請求項１から３のいずれか一項に記載の方法。
【請求項５】
前記カルボン酸のホモポリマーまたはコポリマーがポリアクリル酸またはそのコポリマーである、請求項１から４のいずれか一項に記載の方法。
【請求項６】
前記水性媒体が電解質を含む、請求項１から５のいずれか一項に記載の方法。
【請求項７】
前記電解質が前記媒体の０．００１から５重量％の範囲である、請求項６に記載の方法。
【請求項８】
前記水性媒体のｐＨが１から１０の範囲である、請求項１から７のいずれか一項に記載の方法。
【請求項９】
生地がポリマーＡ及びＢといずれかの順序で連続的にまたは同時に接触される、請求項１から８のいずれか一項に記載の方法。
【請求項１０】
１から９９重量％のポリマーＡ、１から９９重量％のポリマーＢ、及び０から１０重量％の酸性成分を含む生地の処理のための組成物であって、
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、前記組成物の１％水溶液のｐＨは６未満である、組成物。
【請求項１１】
請求項１０に記載の組成物と使用のための説明書とを含む、生地の処理のためのキット。
【発明の詳細な説明】
【技術分野】
【０００１】
本発明は、生地の処理方法に関する。本発明は更に、生地の処理のための組成物及びキットに関する。本発明は、この応用を参考にして以下に記載されるであろう。しかしながら本発明は、この特定の使用分野に制限されないことが予測されるであろう。
【背景技術】
【０００２】
本明細書を通じて従来技術のいずれの議論も、そのような従来技術が広く既知であること、または当該技術分野の一般的な共通の知見を形成することを認めるものとして、いずれの態様でも考慮されるべきではない。
【０００３】
ＵＳ２００６０４６９５０Ａ(Penninger及びBastigkeit, 2006)は、汚れ放出可能なアルキルまたはヒドロキシアルキルセルロース誘導体と、ポリペプチド、ヒドロゲル、ポリビニルアルコール、ポリアルキレングリコール、並びにアクリル酸、メタクリル酸、及びマレイン酸のホモポリマー、並びにアクリル酸、メタクリル酸、及びマレイン酸のコポリマー、並びに前記ホモポリマーとコポリマーとの混合物からなるクラスから選択される吸湿性ポリマーとの組み合わせを含む、生地材料の洗浄用洗剤組成物を教示している。セルロース誘導体と組み合わせた吸湿性ポリマーの使用は、改良された洗浄特性を導くと開示されている。
【０００４】
ＥＰ０２５６９６(Unilever, 1988)は、汚れ懸濁物の改良が、洗剤組成物にビニルピロリドンポリマーと非イオン性セルロースエーテルとの混合物を添加することによって達成されることを教示している。
【０００５】
ＧＢ９９４３５３(Domestos, 1965)は、特定のポリマー材料の混合物が、合成表面活性剤に基づく未成熟の洗剤組成物に取り込まれた際に、同じ洗浄組成物に単独で添加された際の個々のポリマー単独の活性と比較して、増大した抗再析を提供することを教示している。
【０００６】
ＵＳ３７７１９５１(Berni等, 1973)及びＧＢ１３３８０３(Gaf Corp, 1973)は、水溶性界面活性剤、及び水溶性ポリビニルアルコールと水溶性ポリビニルピロリドンとの混合物を含む洗剤組成物が、汚れ懸濁物の増大した度合いを示すことを教示している。
【０００７】
上述の方法は、汚れの改良された抗再析と生地の良好な洗浄を提供することを報告している。しかしながら、生地のその後の水洗い後の汚れの減少は報告されていない。更に、前記洗浄組成物は、界面活性剤を必須に含み、先浄水のｐＨはアルカリ性または中性である。
【０００８】
ＵＳ４００７３０５(Kahar等, 1977)は、最適な汚れの放出と汚れの撥水特性を与える生地に対する満足な耐久性のない仕上がりを提供するという問題に応えている。この文献によれば、７．５−１１のｐＨ値を有し、カルボン酸基を有する水溶性親水性汚れ放出ポリマーと、分散した疎水性汚れ撥水性フルオロケミカルを含むアルカリ水性媒体で処理しなければならない。
【０００９】
他方で、生地の変性のための各種の工業的処理が、汚れに対して生地をより感受性にすることが知られている。このタイプの生地の変性は、通常生地の製造の間で実施される。この処理は、基質特異的であることに加えて、家庭で実施することが比較的困難である。
【先行技術文献】
【特許文献】
【００１０】
【特許文献１】ＵＳ２００６０４６９５０Ａ(Penninger及びBastigkeit, 2006)
【特許文献２】ＥＰ０２５６９６(Unilever, 1988)
【特許文献３】ＧＢ９９４３５３(Domestos, 1965)
【特許文献４】ＵＳ３７７１９５１(Berni等, 1973)
【特許文献５】ＧＢ１３３８０３(Gaf Corp, 1973)
【特許文献６】ＵＳ４００７３０５(Kahar等, 1977)
【発明の概要】
【発明が解決しようとする課題】
【００１１】
従来技術の欠点に鑑みて、本発明の目的の一つは、家庭で容易に使用できる生地の汚れを減少する方法を提供することである。
【００１２】
本発明の別の目的は、生地の汚れを減少するための生地の処理方法を提供することである。
【００１３】
本発明のまた別の目的は、その後の洗浄の効力を改善する生地の処理方法を提供することである。
【００１４】
本発明のまた別の目的は、香料や蛍光剤といった有益な薬剤の増大した沈着を可能にする生地の汚れの減少方法を提供することである。
【００１５】
本発明のまた別の目的は、コットン、ポリエステル、及びポリコットンといった各種のタイプの生地で有効である生地の処理方法を提供することである。
【００１６】
本発明のまた別の目的は、家庭で実施するのが比較的容易である生地の処理方法を提供することである。
【００１７】
本発明者は驚くべきことに、一方が複数のヒドロキシル基を含み、他方が複数のカルボニル基またはエーテル基を含む二種類の異なるポリマーを有する酸性のｐＨを有する水性媒体と生地を接触させることが、ポリマーの沈着を増大し、汚れの減少、その後の洗浄の容易性、及び有益な試薬の増大した沈着のような利益を与えることを見出した。
【課題を解決するための手段】
【００１８】
本発明の第一の特徴点によれば、水性媒体中のポリマーＡ及びＢと生地を接触させる工程を含む生地の処理方法が提供され、ここで
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、水性媒体は６未満のｐＨを有する。
【００１９】
本発明の第二の特徴点によれば、１から９９重量％のポリマーＡ、１から９９重量％のポリマーＢ、及び０から１０重量％の酸性成分を含む生地の処理のための組成物が提供され、ここで
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、前記組成物の１％水溶液のｐＨは６未満である。
【００２０】
本発明の第三の特徴点によれば、第二の特徴点の組成物と、使用のための一連の説明書とを含む生地の処理のためのキットが提供される。
【発明を実施するための形態】
【００２１】
生地
処理できる生地は、合成並びに天然の繊維を含む。生地としては、コットン、ポリコットン、ポリエステル、シルク、またはナイロンが挙げられる。本発明の方法は、衣類及び他の布製品及び家庭の洗濯で典型的な洗濯物を形成するアパレル材料を処理するために使用できる。本発明の方法に従って処理できる家庭の材料は、ベッドカバー、毛布、カーペット、カーテン、及びクッションを含むがこれらに制限されない。本発明の方法は、生地の処理のために主として記載されるが、本発明の方法は、ジュート、レザー、デニム、及びカンバスのような他の材料を処理するためにも有利には使用できると考慮される。本発明の方法は、靴、レインウェアー、及びジャケットのような製品を処理するために使用できると考慮される。
【００２２】
ポリマーＡ
本発明によれば、ポリマーＡは複数のヒドロキシル基またはカルボキシル基を有する。ポリマーＡは好ましくは３００から１０９の分子量を有する。ポリマーＡは、ビニルアルコール、アルキレングリコール、サッカリド、及びカルボン酸のホモポリマーまたはコポリマーからなるクラスから選択される。
【００２３】
本発明に係るポリマーＡのある非制限的な例は、以下のものを含む：
（ａ）ビニルアルコールまたはポリビニルアルコールのホモポリマー；
（ｂ）エチレングリコールまたはプロピレングリコールのホモポリマー、即ちポリエチレングリコール及びポリプロピレングリコール；
（ｃ）カルボン酸のホモポリマー、即ちポリカルボン酸、例えばポリアクリル酸、ポリマレイン酸、またはアクリル酸とマレイン酸のコポリマー；
（ｄ）ポリサッカリド、例えばデンプン、セルロース、アルギン酸ナトリウム、天然ゴム、及びそれらの変性材料、例えばナトリウムカルボキシメチルセルロース、ヒドロキシエチルセルロース。
【００２４】
ビニルアルコールのホモポリマーまたはコポリマーは、好ましくは１００００から１００００００、より好ましくは５００００から５０００００、最も好ましくは５００００から２０００００の分子量を有する。使用できる市販品のポリビニルアルコールは、GOHSENOL(登録商標; Nippon Synthetic Chemical Industry)、NOWIOL(登録商標; Clariant)、及びPOVAL(登録商標; Kuraray)を含む。
【００２５】
アルキレングリコールのホモポリマーまたはコポリマーは、好ましくは４０００から２００００、より好ましくは５０００から１５０００、最も好ましくは５０００から１００００の分子量を有する。市販品のポリアルキレングリコールが使用できる。市販品のポリアルキレングリコールのいくつかの例は、POLYGLYKOL(登録商標; Clariant)及びCARBOWAX(登録商標; Union Carbide)を含む。
【００２６】
カルボン酸のホモポリマーまたはコポリマーは、好ましくは２０００から１０００００００、より好ましくは５００００から１００００００、最も好ましくは９００００から５０００００の分子量を有する。
【００２７】
サッカリドのホモポリマーまたはコポリマーは、好ましくは１０００から１０９、より好ましくは１００００から１０９、最も好ましくは１０００００から１０９の分子量を有する。
【００２８】
ポリマーＡは合成であっても天然でも良い。しかしながら、合成ポリマーは天然ポリマーよりも好ましい。
【００２９】
好ましい特徴点によれば、ポリマーＡは水溶性である。
【００３０】
ポリマーＡは、ビニルアルコールまたはカルボン酸のホモポリマーまたはコポリマーからなるクラスから選択されることが好ましい。
【００３１】
カルボン酸のホモポリマーまたはコポリマーは、好ましくはポリアクリル酸またはそのコポリマーである。例として、SOKALAN(登録商標)PA(BASF)、及びCARBOPOL(登録商標; Lubrizol)が含まれる。
【００３２】
ポリマーＡの量は、好ましくは生地の領域（ｃｍ２）当たり０．００５から２、より好ましくは０．０２から１、最も好ましくは０．０５から０．５ｍｇである。
【００３３】
ポリマーＢ
本発明によれば、ポリマーＢはエーテル基またはカルボニル基を含むモノマー単位を有する。ポリマーＢは、好ましくは１０００から１０９の分子量を有する。ポリマーＢは、ビニルピロリドン、アルキレンオキシド、サッカリド、及びカルボン酸のホモポリマーまたはコポリマーからなるクラスから選択される。
【００３４】
カルボン酸及び／またはサッカリド及び／またはポリアルキレングリコール／エーテルのポリマー及びホモポリマーは、ヒドロキシル基またはカルボキシル基、及びカルボニル基またはエーテル基のいずれかを含むため、ポリマーＡまたはポリマーＢとして両者とも選択されるのに適する。しかしながら、必須の特徴点によれば、ポリマーＡとポリマーＢは同じクラスのものではない。ポリマーＡとＢが異なるクラスのポリマーから選択されることが特に好ましい。理論的に制限されたいとは思わないが、二つのポリマーＡとＢは、水に溶解した際、ポリマーＡとＢのそれぞれよりも低い溶解度を有する複合体を形成し、それが増大した沈着と他の利益に寄与すると解される。
【００３５】
ビニルピロリドンのホモポリマーまたはコポリマーは、好ましくは１０００から１０００００００、より好ましくは１００００から１００００００、最も好ましくは３００００から５０００００の分子量を有する。市販品のポリビニルピロリドンが使用でき、その例の一つはLUVISKOL(登録商標; BASF)である。
【００３６】
ポリアルキレンオキシドのホモポリマーまたはコポリマーは、２００００を超える分子量を有する。前記分子量は、好ましくは２００００から１００００００、より好ましくは３００００から５０００００、最も好ましくは５００００から２０００００である。
【００３７】
サッカリドのホモポリマーまたはコポリマーは、好ましくは１０００から１０９、より好ましくは１００００から１０９、最も好ましくは１０００００から１０９の分子量を有する。いずれかの市販品のポリアルキレンオキシド、例えばPOLYOX(登録商標; Dow Chemical Co)が本発明によって使用できる。
【００３８】
ポリマーＢは合成であっても天然でも良い。しかしながら、合成ポリマーは天然ポリマーより好ましい。
【００３９】
好ましい特徴点によれば、ポリマーＢは水溶性である。
【００４０】
ポリマーＢはビニルピロリドンまたはアルキレンオキシドのホモポリマーまたはコポリマーからなるクラスから選択されることが特に好ましい。
【００４１】
ポリマーＢの量は、好ましくは生地の領域（ｃｍ２）当たり０．００５から２、より好ましくは０．０２から１、最も好ましくは０．０５から０．５ｍｇである。
【００４２】
特に好ましいポリマーＡとポリマーＢの組み合わせのいくつかの例が以下に記載される。
【００４３】
表１：ポリマーの好ましい組み合わせ
【表１】
2011506788.tif 000002
【００４４】
最も好ましいポリマーの組み合わせは、上記表１の初めの三種類、即ちＰＡＡ−ＰＶＰ、ＰＡＡ−ＰＥＯ及びＰＥＧ−ＰＡＡのものである。
【００４５】
水性媒体
本発明によれば、二種類のポリマーは、６未満のｐＨを有する水性媒体中で生地と接触される。水性媒体は、好ましくは５未満、より好ましくは４未満のｐＨを有する。水性媒体は、好ましくは１を超える、より好ましくは２を超えるｐＨを有する。
【００４６】
前記ポリマーが水性媒体に添加される際、水性媒体のｐＨは６未満である態様となるように選択されて良い。好ましくは酸性成分が水性媒体に添加されて、水性媒体のｐＨを６未満とするようにする。生成した水性媒体のｐＨを６未満に低下する酸性成分は当業者に周知であり、いずれかの適切な酸性成分が選択されて良い。
【００４７】
水性媒体は、ポリマーＡまたはポリマーＢのいずれか、あるいは両者のポリマーを含んでも良い。別法として、両者のポリマーの一方は、本発明の方法の間で水性媒体に添加されても良い。
ポリマーＡは、水性媒体と混合された際に、水性媒体の０．００５から１０重量％、より好ましくは０．０５から５重量％、最も好ましくは０．０５から２重量％の範囲である。
【００４８】
ポリマーＢは、水性媒体と混合された際に、水性媒体の０．００５から１０重量％、より好ましくは０．０１から５重量％、最も好ましくは０．０１から２重量％の範囲である。
【００４９】
水性媒体は、好ましくは電解質を含む。電解質は、好ましくは水性媒体の０．００１から５重量％、より好ましくは０．０１から１重量％、最も好ましくは０．０４から０．２重量％の範囲である。
【００５０】
理論によって制限されることを所望するわけではないが、電解質の添加は、本発明の方法を、比較的低量のポリマーＡ及びＢで実施することを可能にすると解される。
【００５１】
本発明によって使用できる電解質は、水溶性イオン性塩を含む。前記塩のカチオンは、アルカリ金属、アルカリ土類金属、または三価金属カチオンを含む。前記塩のアニオンは、塩化物、硫酸塩、硝酸塩、、及びリン酸塩を含む。電解質のいくつかの例は、ナトリウム、カリウム、マグネシウム、またはカルシウムの塩化物、硫酸塩、または硝酸塩を含む。カルシウム塩が特に好ましい。
【００５２】
好ましい特徴点によれば、水性媒体は、２００ｐｐｍ以下のアニオン性界面活性剤を含む。水性媒体は、１００ｐｐｍ以下、より好ましくは５０ｐｐｍ未満のアニオン性界面活性剤を含む。水性媒体がアニオン性界面活性剤を実質的に含まないことが特に好ましい。
【００５３】
水性媒体は、少なくとも一つの有益な試薬を含むことが好ましい。水性媒体に含むことができる有益な試薬は、香料、蛍光剤、脱臭剤、抗菌剤、色直し色素、青味剤のような成分を含むがこれらに限定されない。本発明の利点の一つは、有益な試薬の沈着が増大する点である。
【００５４】
方法順序
生地はポリマーＡ及びＢと、いずれかの順序で連続的にまたは同時にのいずれかで接触されると考慮される。従って生地は、ポリマーＡと接触されて、引き続きポリマーＢと接触されて良い。別法として生地は、ポリマーＢと接触されて、引き続きポリマーＡと接触されても良い。生地は、ポリマーＡとＢの両者と同時に接触されても良い。生地は両者のポリマーと同時に接触されても良いが、生地はいずれかの順序で連続的にポリマーと接触されることが好ましい。
【００５５】
接触方法
ポリマーＡとＢとの生地の接触工程は、いずれかの適切な態様で実施できる。
【００５６】
ポリマーＡまたはポリマーＢまたは両者は、生地と接触される前に水性媒体と混合される。別法として、ポリマーＡは生地と接触される前にアルコール及びアセトンのような溶媒を含む非水性媒体と混合されても良い。しかしながら、ポリマーまたは両者のポリマーは、生地と接触される前に水性媒体と混合されることが好ましい。生地は、一つ以上のポリマーを含む水性媒体に浸漬されて良い。別法として、一つ以上のポリマーを含む水性媒体を、生地にスプレーしても良い。
【００５７】
ポリマーＡ及びＢのいずれかは、処理される生地の表面に対して擦られて良いアブレイダブルスティックの形態で使用され、その後水性媒体と接触されても良いことも考慮される。
【００５８】
組成物
本発明の第二の特徴点によれば、１から９９重量％のポリマーＡ、１から９９重量％のポリマーＢ、及び０から１０重量％の酸性成分を含む生地の処理のための組成物が提供され、ここで
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、前記組成物の１％水溶液のｐＨは６未満である。
【００５９】
前記組成物は、好ましくは５から９５重量％、より好ましくは１０から９０重量％、最も好ましくは２０から８０重量％のポリマーＡを含む。前記組成物は、好ましくは５から９５重量％、より好ましくは１０から９０重量％、最も好ましくは２０から８０重量％のポリマーＢを含む。
【００６０】
前記ポリマーは、前記組成物の１％水溶液のｐＨが６未満となるように選択されて良い。好ましくは、前記組成物の１％水溶液のｐＨが６未満となることを確保するために、前記組成物の０．１から１０重量％で、前記組成物中に酸性成分が存在する。生成した水性媒体のｐＨを６未満に低下する酸性成分は当業者に周知であり、いずれかの適切な酸性成分が選択されて良い。
【００６１】
キット
本発明の第三の特徴点によれば、第二の特徴点の組成物と、使用のための一連の説明書とを含む生地の処理のためのキットが提供される。
【００６２】
ポリマーＡとＢとは別個の実装形態、即ちポリマーＡとＢとが別個の実装に個々に保持されているか、二つの区画の実装形態の別個の区画に保持されていることが特に好ましい。
【実施例】
【００６３】
本発明は、ここで実施例で説明されるであろう。実施例は説明の目的のみを有するものであり、いずれの態様でも本発明の範囲を制限するものではない。
【００６４】
材料と方法
以下の材料が実施例で使用された：
【００６５】
表２：実施例で使用される材料
【表２】
2011506788.tif 000003
【００６６】
沈着
ポリマーＡは、実施例１及び２並びに比較例１−Ａから２−Ｂでは、４５００００の分子量のポリアクリル酸であった。ポリマーＢは、実施例１並びに比較例Ａ及びＢでは、９００００の分子量のポリビニルピロリドンであった。実施例２並びに比較例Ｃ、Ｄ及び２ＡでのポリマーＢは、１０００００の分子量のポリエチレンオキシドであった。
【００６７】
沈着の研究のために、約１０ｇの生地を溶液中のポリマーで処理し、処理された生地の乾燥の後に重量測定により重量の増分を調べた。
【００６８】
表３：コットン、ポリコットン、及びポリエステル生地に対するポリマーの沈着
【表３】
2011506788.tif 000004
【００６９】
この結果から、本発明の方法によって一緒に使用された際の二種類のポリマーの沈着は、ポリマーの一方のみで処理された生地と比較して有意に高いことが観察できる。
【００７０】
汚れ
汚れのプロトコール
生地をポリマーで処理し乾かした。乾かした生地をナトリウムアルキルベンゼンスルホネート（５０ｐｐｍ）の添加によって安定化した水中の炭素スス分散物（１５０ｐｐｍ）に浸漬した。生地を炭素スス溶液から取り出し、水中で迅速にすすいで乾かした。反射率の変化（ΔＲ）、即ち汚れ処理の前後での生地の反射率の差異は生地の汚れ具合の測定値であり、ΔＲのマイナスの値は生地の汚れを示す。
【００７１】
以下の表では、以下の略語を使用している：
ＰＥＧ１７５００−分子量１７５００のポリエチレングリコール
ＰＡＡ８０００−分子量８０００のポリエアクリル酸
ＰＶＡ１２４０００−分子量１２５０００のポリビニルアルコール
ＰＶＰ９００００−分子量９００００のポリビニルピロリドン。
【００７２】
表４：炭素ススでのコットン生地の汚れ
【表４】
2011506788.tif 000005
【００７３】
この結果から、本発明の方法において処理された生地の汚れは、未処理の生地（比較例Ｉ）より有意に低く、一方のみのポリマーで処理した生地（比較例Ｆ、Ｇ及びＨ）に対しても有意に低い。
【００７４】
洗浄
洗浄プロトコール
生地をポリマーで処理し乾かした。乾かした生地をナトリウムアルキルベンゼンスルホネート（５０ｐｐｍ）の添加によって安定化した水中の炭素スス分散物（１５０ｐｐｍ）に浸漬した。次いで生地を乾かした。乾かした生地を水、水中の炭酸ナトリウム溶液（０.１５重量％）、及び水中の市販品の洗剤（SURF EXCEL(登録商標)０．３重量％）で洗浄した。反射率の変化（ΔＲ）は生地の洗浄の測定値であった。ΔＲの値が大きいとより良好な洗浄を示す。
【００７５】
ポリマーＡは分子量２０００のポリアクリル酸であり、ポリマーＢは分子量９００００のポリビニルピロリドンであった。実施例６では、０．２重量％の水性媒体で両者のポリマーを使用した。水性媒体のｐＨは３．０であった。比較例Ｊ及びＫでは、ポリマーＡとＢをそれぞれ単独で使用し、それぞれ水性媒体の０．４重量％であった（それぞれｐＨ２．７及び７．０）。比較例Ｌは未処理の生地である（ｐＨ７）。生地（コットン、ポリコットン及びポリエステル）を、所定のプロトコールに従って洗浄し、その結果が以下に要約されている。
【００７６】
表５：炭素ススで汚された生地の洗浄
【表５】
2011506788.tif 000006
【００７７】
この結果から、本発明の範囲内にある実施例６についての洗浄効率は、本発明の範囲外である比較例Ｊ、Ｋ及びＬで得られた洗浄効率より高い。特に、炭酸ナトリウムまたは水で洗浄した場合に洗浄効率はより良好である。更にこの結果は、市販品の洗剤で洗浄した際に、ポリコットン及びポリエステルで特に洗浄効率が増大することを示す。
【００７８】
電解質の効果
ポリマーＡは分子量４５００００のポリアクリル酸であり、ポリマーＢは分子量１３０００００のポリビニルピロリドンであった。全ての実施例では、両者のポリマーを水性媒体の０．１重量％で使用した。電解質添加の効果を、全水性媒体の０．１重量％での各種の電解質を添加することにより調べた。水性媒体のｐＨは、２．７から３．０の範囲であった。生地（コットン、ポリコットン及びポリエステル）を、水中の炭酸ナトリウム（０.１５重量％）を使用して洗浄した。その結果が、洗浄効率の観点で以下に要約されている。
【００７９】
表６：電解質の添加の効果
【表６】
2011506788.tif 000007
【００８０】
この結果から、電解質の添加は、特にポリコットン及びポリエステル生地について、洗浄効率のさらなる増大を導くことが明らかである。更に、コットン生地については、塩化カルシウムが特に洗浄効率の増大を与える。
【００８１】
香料沈着
プロトコール
アリルアミルグリコレートを代表的な香料成分として用いた。ポリマーＡは分子量４５００００を有するポリアクリル酸であり、ポリマーＢは分子量９００００を有するポリビニルピロリドンであった。水性媒体にそれぞれ０．１重量％でポリマーＡとＢの両者を有する実施例１１−ｐＨ２．８、水性媒体にそれぞれ０．２重量％でポリマーＡとポリマーＢをそれぞれ単独で有するそれぞれ比較例Ｍ−ｐＨ３及び比較例Ｎ−ｐＨ７、並びに未処理の生地として比較例Ｏ−ｐＨ７に対して香料を添加した。生地を臭気分析器により香料の保持について試験し、０〜５（０のスコアは臭気強度がないことを示し、５のスコアは最大の臭気強度を示す）のスケールで記録した。詳細は以下の表に要約される。
【００８２】
表７：生地に対する香料の沈着
【表７】
2011506788.tif 000008
【００８３】
上記の表の結果から、６０分での香料強度は、本発明の方法によって処理された生地について有意に高い。
【００８４】
蛍光沈着
以下の実験を、蛍光剤として２ｐｐｍのCBSX(CIBA；登録商標)を使用して実施した。ポリマーＡとＢの詳細は以下に要約され、併せてコットンでの反射率の値によって測定された白色スコアに関する結果が示されている。
【００８５】
表８：生地に対する蛍光の沈着
【表８】
2011506788.tif 000009
【００８６】
この結果から、白色スコアによって示される蛍光沈着は、未処理の生地（比較例Ｒ）または一方のみのポリマーで処理された生地（比較例Ｐ及びＱ）と比較して、本発明の方法によるポリマーＡとＢの両者で処理された生地（実施例１２）で増大することが明らかである。
【００８７】
上記実施例は、本発明の方法を実施できる態様を明確且つ十分に記載していると理解されるであろう。更に、本発明の方法は、生地の汚れを減少し、後の洗浄の効率を改善し、有益な試薬の沈着の増大を可能にし、コットン、ポリコットン及びポリエステルを含む各種のタイプの生地で有効である生地の処理方法を提供する目的に適合できることが理解されるであろう。
【手続補正書】
【提出日】平成22年8月12日(2010.8.12)
【手続補正１】
【補正対象書類名】明細書
【補正対象項目名】全文
【補正方法】変更
【補正の内容】
【発明の詳細な説明】
【技術分野】
【０００１】
本発明は、生地の処理方法に関する。本発明は更に、生地の処理のための組成物及びキットに関する。本発明は、この応用を参考にして以下に記載されるであろう。しかしながら本発明は、この特定の使用分野に制限されないことが予測されるであろう。
【背景技術】
【０００２】
本明細書を通じて従来技術のいずれの議論も、そのような従来技術が広く既知であること、または当該技術分野の一般的な共通の知見を形成することを認めるものとして、いずれの態様でも考慮されるべきではない。
【０００３】
ＵＳ２００６０４６９５０Ａ(Penninger及びBastigkeit, 2006)は、汚れ放出可能なアルキルまたはヒドロキシアルキルセルロース誘導体と、ポリペプチド、ヒドロゲル、ポリビニルアルコール、ポリアルキレングリコール、並びにアクリル酸、メタクリル酸、及びマレイン酸のホモポリマー、並びにアクリル酸、メタクリル酸、及びマレイン酸のコポリマー、並びに前記ホモポリマーとコポリマーとの混合物からなるクラスから選択される吸湿性ポリマーとの組み合わせを含む、生地材料の洗浄用洗剤組成物を教示している。セルロース誘導体と組み合わせた吸湿性ポリマーの使用は、改良された洗浄特性を導くと開示されている。
【０００４】
ＥＰ０２５６９６(Unilever, 1988)は、汚れ懸濁物の改良が、洗剤組成物にビニルピロリドンポリマーと非イオン性セルロースエーテルとの混合物を添加することによって達成されることを教示している。
【０００５】
ＧＢ９９４３５３(Domestos, 1965)は、特定のポリマー材料の混合物が、合成表面活性剤に基づく未成熟の洗剤組成物に取り込まれた際に、同じ洗浄組成物に単独で添加された際の個々のポリマー単独の活性と比較して、増大した抗再析を提供することを教示している。
【０００６】
ＵＳ３７７１９５１(Berni等, 1973)及びＧＢ１３３８０３(Gaf Corp, 1973)は、水溶性界面活性剤、及び水溶性ポリビニルアルコールと水溶性ポリビニルピロリドンとの混合物を含む洗剤組成物が、汚れ懸濁物の増大した度合いを示すことを教示している。
【０００７】
上述の方法は、汚れの改良された抗再析と生地の良好な洗浄を提供することを報告している。しかしながら、生地のその後の水洗い後の汚れの減少は報告されていない。更に、前記洗浄組成物は、界面活性剤を必須に含み、先浄水のｐＨはアルカリ性または中性である。
【０００８】
ＵＳ４００７３０５(Kahar等, 1977)は、最適な汚れの放出と汚れの撥水特性を与える生地に対する満足な耐久性のない仕上がりを提供するという問題に応えている。この文献によれば、７．５−１１のｐＨ値を有し、カルボン酸基を有する水溶性親水性汚れ放出ポリマーと、分散した疎水性汚れ撥水性フルオロケミカルを含むアルカリ水性媒体で処理しなければならない。
【０００９】
他方で、生地の変性のための各種の工業的処理が、汚れに対して生地をより感受性にすることが知られている。このタイプの生地の変性は、通常生地の製造の間で実施される。この処理は、基質特異的であることに加えて、家庭で実施することが比較的困難である。
【先行技術文献】
【特許文献】
【００１０】
【特許文献１】ＵＳ２００６０４６９５０Ａ(Penninger及びBastigkeit, 2006)
【特許文献２】ＥＰ０２５６９６(Unilever, 1988)
【特許文献３】ＧＢ９９４３５３(Domestos, 1965)
【特許文献４】ＵＳ３７７１９５１(Berni等, 1973)
【特許文献５】ＧＢ１３３８０３(Gaf Corp, 1973)
【特許文献６】ＵＳ４００７３０５(Kahar等, 1977)
【発明の概要】
【発明が解決しようとする課題】
【００１１】
従来技術の欠点に鑑みて、本発明の目的の一つは、家庭で容易に使用できる生地の汚れを減少する方法を提供することである。
【００１２】
本発明の別の目的は、生地の汚れを減少するための生地の処理方法を提供することである。
【００１３】
本発明のまた別の目的は、その後の洗浄の効力を改善する生地の処理方法を提供することである。
【００１４】
本発明のまた別の目的は、香料や蛍光剤といった有益な薬剤の増大した沈着を可能にする生地の汚れの減少方法を提供することである。
【００１５】
本発明のまた別の目的は、コットン、ポリエステル、及びポリコットンといった各種のタイプの生地で有効である生地の処理方法を提供することである。
【００１６】
本発明のまた別の目的は、家庭で実施するのが比較的容易である生地の処理方法を提供することである。
【００１７】
本発明者は驚くべきことに、一方が複数のヒドロキシル基を含み、他方が複数のカルボニル基またはエーテル基を含む二種類の異なるポリマーを有する酸性のｐＨを有する水性媒体と生地を接触させることが、ポリマーの沈着を増大し、汚れの減少、その後の洗浄の容易性、及び有益な試薬の増大した沈着のような利益を与えることを見出した。
【課題を解決するための手段】
【００１８】
本発明の第一の特徴点によれば、水性媒体中のポリマーＡ及びＢと生地を接触させる工程を含む生地の処理方法が提供され、ここで
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、水性媒体は６未満のｐＨを有する。
【発明を実施するための形態】
【００１９】
生地
処理できる生地は、合成並びに天然の繊維を含む。生地としては、コットン、ポリコットン、ポリエステル、シルク、またはナイロンが挙げられる。本発明の方法は、衣類及び他の布製品及び家庭の洗濯で典型的な洗濯物を形成するアパレル材料を処理するために使用できる。本発明の方法に従って処理できる家庭の材料は、ベッドカバー、毛布、カーペット、カーテン、及びクッションを含むがこれらに制限されない。本発明の方法は、生地の処理のために主として記載されるが、本発明の方法は、ジュート、レザー、デニム、及びカンバスのような他の材料を処理するためにも有利には使用できると考慮される。本発明の方法は、靴、レインウェアー、及びジャケットのような製品を処理するために使用できると考慮される。
【００２０】
ポリマーＡ
本発明によれば、ポリマーＡは複数のヒドロキシル基またはカルボキシル基を有する。ポリマーＡは好ましくは３００から１０９の分子量を有する。ポリマーＡは、ビニルアルコール、アルキレングリコール、サッカリド、及びカルボン酸のホモポリマーまたはコポリマーからなるクラスから選択される。
【００２１】
本発明に係るポリマーＡのある非制限的な例は、以下のものを含む：
（ａ）ビニルアルコールまたはポリビニルアルコールのホモポリマー；
（ｂ）エチレングリコールまたはプロピレングリコールのホモポリマー、即ちポリエチレングリコール及びポリプロピレングリコール；
（ｃ）カルボン酸のホモポリマー、即ちポリカルボン酸、例えばポリアクリル酸、ポリマレイン酸、またはアクリル酸とマレイン酸のコポリマー；
（ｄ）ポリサッカリド、例えばデンプン、セルロース、アルギン酸ナトリウム、天然ゴム、及びそれらの変性材料、例えばナトリウムカルボキシメチルセルロース、ヒドロキシエチルセルロース。
【００２２】
ビニルアルコールのホモポリマーまたはコポリマーは、好ましくは１００００から１００００００、より好ましくは５００００から５０００００、最も好ましくは５００００から２０００００の分子量を有する。使用できる市販品のポリビニルアルコールは、GOHSENOL(登録商標; Nippon Synthetic Chemical Industry)、NOWIOL(登録商標; Clariant)、及びPOVAL(登録商標; Kuraray)を含む。
【００２３】
アルキレングリコールのホモポリマーまたはコポリマーは、好ましくは４０００から２００００、より好ましくは５０００から１５０００、最も好ましくは５０００から１００００の分子量を有する。市販品のポリアルキレングリコールが使用できる。市販品のポリアルキレングリコールのいくつかの例は、POLYGLYKOL(登録商標; Clariant)及びCARBOWAX(登録商標; Union Carbide)を含む。
【００２４】
カルボン酸のホモポリマーまたはコポリマーは、好ましくは２０００から１０００００００、より好ましくは５００００から１００００００、最も好ましくは９００００から５０００００の分子量を有する。
【００２５】
サッカリドのホモポリマーまたはコポリマーは、好ましくは１０００から１０９、より好ましくは１００００から１０９、最も好ましくは１０００００から１０９の分子量を有する。
【００２６】
ポリマーＡは合成であっても天然でも良い。しかしながら、合成ポリマーは天然ポリマーよりも好ましい。
【００２７】
好ましい特徴点によれば、ポリマーＡは水溶性である。
【００２８】
ポリマーＡは、ビニルアルコールまたはカルボン酸のホモポリマーまたはコポリマーからなるクラスから選択されることが好ましい。
【００２９】
カルボン酸のホモポリマーまたはコポリマーは、好ましくはポリアクリル酸またはそのコポリマーである。例として、SOKALAN(登録商標)PA(BASF)、及びCARBOPOL(登録商標; Lubrizol)が含まれる。
【００３０】
ポリマーＡの量は、好ましくは生地の領域（ｃｍ２）当たり０．００５から２、より好ましくは０．０２から１、最も好ましくは０．０５から０．５ｍｇである。
【００３１】
ポリマーＢ
本発明によれば、ポリマーＢはエーテル基またはカルボニル基を含むモノマー単位を有する。ポリマーＢは、好ましくは１０００から１０９の分子量を有する。ポリマーＢは、ビニルピロリドン、アルキレンオキシド、サッカリド、及びカルボン酸のホモポリマーまたはコポリマーからなるクラスから選択される。
【００３２】
カルボン酸及び／またはサッカリド及び／またはポリアルキレングリコール／エーテルのポリマー及びホモポリマーは、ヒドロキシル基またはカルボキシル基、及びカルボニル基またはエーテル基のいずれかを含むため、ポリマーＡまたはポリマーＢとして両者とも選択されるのに適する。しかしながら、必須の特徴点によれば、ポリマーＡとポリマーＢは同じクラスのものではない。ポリマーＡとＢが異なるクラスのポリマーから選択されることが特に好ましい。理論的に制限されたいとは思わないが、二つのポリマーＡとＢは、水に溶解した際、ポリマーＡとＢのそれぞれよりも低い溶解度を有する複合体を形成し、それが増大した沈着と他の利益に寄与すると解される。
【００３３】
ビニルピロリドンのホモポリマーまたはコポリマーは、好ましくは１０００から１０００００００、より好ましくは１００００から１００００００、最も好ましくは３００００から５０００００の分子量を有する。市販品のポリビニルピロリドンが使用でき、その例の一つはLUVISKOL(登録商標; BASF)である。
【００３４】
ポリアルキレンオキシドのホモポリマーまたはコポリマーは、２００００を超える分子量を有する。前記分子量は、好ましくは２００００から１００００００、より好ましくは３００００から５０００００、最も好ましくは５００００から２０００００である。
【００３５】
サッカリドのホモポリマーまたはコポリマーは、好ましくは１０００から１０９、より好ましくは１００００から１０９、最も好ましくは１０００００から１０９の分子量を有する。いずれかの市販品のポリアルキレンオキシド、例えばPOLYOX(登録商標; Dow Chemical Co)が本発明によって使用できる。
【００３６】
ポリマーＢは合成であっても天然でも良い。しかしながら、合成ポリマーは天然ポリマーより好ましい。
【００３７】
好ましい特徴点によれば、ポリマーＢは水溶性である。
【００３８】
ポリマーＢはビニルピロリドンまたはアルキレンオキシドのホモポリマーまたはコポリマーからなるクラスから選択されることが特に好ましい。
【００３９】
ポリマーＢの量は、好ましくは生地の領域（ｃｍ２）当たり０．００５から２、より好ましくは０．０２から１、最も好ましくは０．０５から０．５ｍｇである。
【００４０】
特に好ましいポリマーＡとポリマーＢの組み合わせのいくつかの例が以下に記載される。
【００４１】
表１：ポリマーの好ましい組み合わせ
【表１】
2011506788.tif 000010
【００４２】
最も好ましいポリマーの組み合わせは、上記表１の初めの三種類、即ちＰＡＡ−ＰＶＰ、ＰＡＡ−ＰＥＯ及びＰＥＧ−ＰＡＡのものである。
【００４３】
水性媒体
本発明によれば、二種類のポリマーは、６未満のｐＨを有する水性媒体中で生地と接触される。水性媒体は、好ましくは５未満、より好ましくは４未満のｐＨを有する。水性媒体は、好ましくは１を超える、より好ましくは２を超えるｐＨを有する。
【００４４】
前記ポリマーが水性媒体に添加される際、水性媒体のｐＨは６未満である態様となるように選択されて良い。好ましくは酸性成分が水性媒体に添加されて、水性媒体のｐＨを６未満とするようにする。生成した水性媒体のｐＨを６未満に低下する酸性成分は当業者に周知であり、いずれかの適切な酸性成分が選択されて良い。
【００４５】
水性媒体は、ポリマーＡまたはポリマーＢのいずれか、あるいは両者のポリマーを含んでも良い。別法として、両者のポリマーの一方は、本発明の方法の間で水性媒体に添加されても良い。
ポリマーＡは、水性媒体と混合された際に、水性媒体の０．００５から１０重量％、より好ましくは０．０５から５重量％、最も好ましくは０．０５から２重量％の範囲である。
【００４６】
ポリマーＢは、水性媒体と混合された際に、水性媒体の０．００５から１０重量％、より好ましくは０．０１から５重量％、最も好ましくは０．０１から２重量％の範囲である。
【００４７】
水性媒体は、好ましくは電解質を含む。電解質は、好ましくは水性媒体の０．００１から５重量％、より好ましくは０．０１から１重量％、最も好ましくは０．０４から０．２重量％の範囲である。
【００４８】
理論によって制限されることを所望するわけではないが、電解質の添加は、本発明の方法を、比較的低量のポリマーＡ及びＢで実施することを可能にすると解される。
【００４９】
本発明によって使用できる電解質は、水溶性イオン性塩を含む。前記塩のカチオンは、アルカリ金属、アルカリ土類金属、または三価金属カチオンを含む。前記塩のアニオンは、塩化物、硫酸塩、硝酸塩、、及びリン酸塩を含む。電解質のいくつかの例は、ナトリウム、カリウム、マグネシウム、またはカルシウムの塩化物、硫酸塩、または硝酸塩を含む。カルシウム塩が特に好ましい。
【００５０】
好ましい特徴点によれば、水性媒体は、２００ｐｐｍ以下のアニオン性界面活性剤を含む。水性媒体は、１００ｐｐｍ以下、より好ましくは５０ｐｐｍ未満のアニオン性界面活性剤を含む。水性媒体がアニオン性界面活性剤を実質的に含まないことが特に好ましい。
【００５１】
水性媒体は、少なくとも一つの有益な試薬を含むことが好ましい。水性媒体に含むことができる有益な試薬は、香料、蛍光剤、脱臭剤、抗菌剤、色直し色素、青味剤のような成分を含むがこれらに限定されない。本発明の利点の一つは、有益な試薬の沈着が増大する点である。
【００５２】
方法順序
生地はポリマーＡ及びＢと、いずれかの順序で連続的にまたは同時にのいずれかで接触されると考慮される。従って生地は、ポリマーＡと接触されて、引き続きポリマーＢと接触されて良い。別法として生地は、ポリマーＢと接触されて、引き続きポリマーＡと接触されても良い。生地は、ポリマーＡとＢの両者と同時に接触されても良い。生地は両者のポリマーと同時に接触されても良いが、生地はいずれかの順序で連続的にポリマーと接触されることが好ましい。
【００５３】
接触方法
ポリマーＡとＢとの生地の接触工程は、いずれかの適切な態様で実施できる。
【００５４】
ポリマーＡまたはポリマーＢまたは両者は、生地と接触される前に水性媒体と混合される。別法として、ポリマーＡは生地と接触される前にアルコール及びアセトンのような溶媒を含む非水性媒体と混合されても良い。しかしながら、ポリマーまたは両者のポリマーは、生地と接触される前に水性媒体と混合されることが好ましい。生地は、一つ以上のポリマーを含む水性媒体に浸漬されて良い。別法として、一つ以上のポリマーを含む水性媒体を、生地にスプレーしても良い。
【００５５】
ポリマーＡ及びＢのいずれかは、処理される生地の表面に対して擦られて良いアブレイダブルスティックの形態で使用され、その後水性媒体と接触されても良いことも考慮される。
【００５６】
組成物
本発明の方法のための組成物は、典型的に１から９９重量％のポリマーＡ、１から９９重量％のポリマーＢ、及び０から１０重量％の酸性成分を含み、ここで
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、前記組成物の１％水溶液のｐＨは６未満である。
【００５７】
前記組成物は、好ましくは５から９５重量％、より好ましくは１０から９０重量％、最も好ましくは２０から８０重量％のポリマーＡを含む。前記組成物は、好ましくは５から９５重量％、より好ましくは１０から９０重量％、最も好ましくは２０から８０重量％のポリマーＢを含む。
【００５８】
前記ポリマーは、前記組成物の１％水溶液のｐＨが６未満となるように選択されて良い。好ましくは、前記組成物の１％水溶液のｐＨが６未満となることを確保するために、前記組成物の０．１から１０重量％で、前記組成物中に酸性成分が存在する。生成した水性媒体のｐＨを６未満に低下する酸性成分は当業者に周知であり、いずれかの適切な酸性成分が選択されて良い。
【００５９】
キット
前記組成物と、使用のための一連の説明書とを含む生地の処理のためのキットが提供されても良い。
【００６０】
ポリマーＡとＢとは別個の実装形態、即ちポリマーＡとＢとが別個の実装に個々に保持されているか、二つの区画の実装形態の別個の区画に保持されていることが特に好ましい。
【実施例】
【００６１】
本発明は、ここで実施例で説明されるであろう。実施例は説明の目的のみを有するものであり、いずれの態様でも本発明の範囲を制限するものではない。
【００６２】
材料と方法
以下の材料が実施例で使用された：
【００６３】
表２：実施例で使用される材料
【表２】
2011506788.tif 000011
【００６４】
沈着
ポリマーＡは、実施例１及び２並びに比較例１−Ａから２−Ｂでは、４５００００の分子量のポリアクリル酸であった。ポリマーＢは、実施例１並びに比較例Ａ及びＢでは、９００００の分子量のポリビニルピロリドンであった。実施例２並びに比較例Ｃ、Ｄ及び２ＡでのポリマーＢは、１０００００の分子量のポリエチレンオキシドであった。
【００６５】
沈着の研究のために、約１０ｇの生地を溶液中のポリマーで処理し、処理された生地の乾燥の後に重量測定により重量の増分を調べた。
【００６６】
表３：コットン、ポリコットン、及びポリエステル生地に対するポリマーの沈着
【表３】
2011506788.tif 000012
【００６７】
この結果から、本発明の方法によって一緒に使用された際の二種類のポリマーの沈着は、ポリマーの一方のみで処理された生地と比較して有意に高いことが観察できる。
【００６８】
汚れ
汚れのプロトコール
生地をポリマーで処理し乾かした。乾かした生地をナトリウムアルキルベンゼンスルホネート（５０ｐｐｍ）の添加によって安定化した水中の炭素スス分散物（１５０ｐｐｍ）に浸漬した。生地を炭素スス溶液から取り出し、水中で迅速にすすいで乾かした。反射率の変化（ΔＲ）、即ち汚れ処理の前後での生地の反射率の差異は生地の汚れ具合の測定値であり、ΔＲのマイナスの値は生地の汚れを示す。
【００６９】
以下の表では、以下の略語を使用している：
ＰＥＧ１７５００−分子量１７５００のポリエチレングリコール
ＰＡＡ８０００−分子量８０００のポリエアクリル酸
ＰＶＡ１２４０００−分子量１２５０００のポリビニルアルコール
ＰＶＰ９００００−分子量９００００のポリビニルピロリドン。
【００７０】
表４：炭素ススでのコットン生地の汚れ
【表４】
2011506788.tif 000013
【００７１】
この結果から、本発明の方法において処理された生地の汚れは、未処理の生地（比較例Ｉ）より有意に低く、一方のみのポリマーで処理した生地（比較例Ｆ、Ｇ及びＨ）に対しても有意に低い。
【００７２】
洗浄
洗浄プロトコール
生地をポリマーで処理し乾かした。乾かした生地をナトリウムアルキルベンゼンスルホネート（５０ｐｐｍ）の添加によって安定化した水中の炭素スス分散物（１５０ｐｐｍ）に浸漬した。次いで生地を乾かした。乾かした生地を水、水中の炭酸ナトリウム溶液（０.１５重量％）、及び水中の市販品の洗剤（SURF EXCEL(登録商標)０．３重量％）で洗浄した。反射率の変化（ΔＲ）は生地の洗浄の測定値であった。ΔＲの値が大きいとより良好な洗浄を示す。
【００７３】
ポリマーＡは分子量２０００のポリアクリル酸であり、ポリマーＢは分子量９００００のポリビニルピロリドンであった。実施例６では、０．２重量％の水性媒体で両者のポリマーを使用した。水性媒体のｐＨは３．０であった。比較例Ｊ及びＫでは、ポリマーＡとＢをそれぞれ単独で使用し、それぞれ水性媒体の０．４重量％であった（それぞれｐＨ２．７及び７．０）。比較例Ｌは未処理の生地である（ｐＨ７）。生地（コットン、ポリコットン及びポリエステル）を、所定のプロトコールに従って洗浄し、その結果が以下に要約されている。
【００７４】
表５：炭素ススで汚された生地の洗浄
【表５】
2011506788.tif 000014
【００７５】
この結果から、本発明の範囲内にある実施例６についての洗浄効率は、本発明の範囲外である比較例Ｊ、Ｋ及びＬで得られた洗浄効率より高い。特に、炭酸ナトリウムまたは水で洗浄した場合に洗浄効率はより良好である。更にこの結果は、市販品の洗剤で洗浄した際に、ポリコットン及びポリエステルで特に洗浄効率が増大することを示す。
【００７６】
電解質の効果
ポリマーＡは分子量４５００００のポリアクリル酸であり、ポリマーＢは分子量１３０００００のポリビニルピロリドンであった。全ての実施例では、両者のポリマーを水性媒体の０．１重量％で使用した。電解質添加の効果を、全水性媒体の０．１重量％での各種の電解質を添加することにより調べた。水性媒体のｐＨは、２．７から３．０の範囲であった。生地（コットン、ポリコットン及びポリエステル）を、水中の炭酸ナトリウム（０.１５重量％）を使用して洗浄した。その結果が、洗浄効率の観点で以下に要約されている。
【００７７】
表６：電解質の添加の効果
【表６】
2011506788.tif 000015
【００７８】
この結果から、電解質の添加は、特にポリコットン及びポリエステル生地について、洗浄効率のさらなる増大を導くことが明らかである。更に、コットン生地については、塩化カルシウムが特に洗浄効率の増大を与える。
【００７９】
香料沈着
プロトコール
アリルアミルグリコレートを代表的な香料成分として用いた。ポリマーＡは分子量４５００００を有するポリアクリル酸であり、ポリマーＢは分子量９００００を有するポリビニルピロリドンであった。水性媒体にそれぞれ０．１重量％でポリマーＡとＢの両者を有する実施例１１−ｐＨ２．８、水性媒体にそれぞれ０．２重量％でポリマーＡとポリマーＢをそれぞれ単独で有するそれぞれ比較例Ｍ−ｐＨ３及び比較例Ｎ−ｐＨ７、並びに未処理の生地として比較例Ｏ−ｐＨ７に対して香料を添加した。生地を臭気分析器により香料の保持について試験し、０〜５（０のスコアは臭気強度がないことを示し、５のスコアは最大の臭気強度を示す）のスケールで記録した。詳細は以下の表に要約される。
【００８０】
表７：生地に対する香料の沈着
【表７】
2011506788.tif 000016
【００８１】
上記の表の結果から、６０分での香料強度は、本発明の方法によって処理された生地について有意に高い。
【００８２】
蛍光沈着
以下の実験を、蛍光剤として２ｐｐｍのCBSX(CIBA；登録商標)を使用して実施した。ポリマーＡとＢの詳細は以下に要約され、併せてコットンでの反射率の値によって測定された白色スコアに関する結果が示されている。
【００８３】
表８：生地に対する蛍光の沈着
【表８】
2011506788.tif 000017
【００８４】
この結果から、白色スコアによって示される蛍光沈着は、未処理の生地（比較例Ｒ）または一方のみのポリマーで処理された生地（比較例Ｐ及びＱ）と比較して、本発明の方法によるポリマーＡとＢの両者で処理された生地（実施例１２）で増大することが明らかである。
【００８５】
上記実施例は、本発明の方法を実施できる態様を明確且つ十分に記載していると理解されるであろう。更に、本発明の方法は、生地の汚れを減少し、後の洗浄の効率を改善し、有益な試薬の沈着の増大を可能にし、コットン、ポリコットン及びポリエステルを含む各種のタイプの生地で有効である生地の処理方法を提供する目的に適合できることが理解されるであろう。
【手続補正２】
【補正対象書類名】特許請求の範囲
【補正対象項目名】全文
【補正方法】変更
【補正の内容】
【特許請求の範囲】
【請求項１】
水性媒体中のポリマーＡ及びＢと生地を接触させる工程を含む生地の処理方法であって、
（ａ）ポリマーＡはビニルアルコール、アルキレングリコール、サッカリド、及びカルボン酸のホモポリマーまたはコポリマーからなるクラスから選択され；及び
（ｂ）ポリマーＢはビニルピロリドン、アルキレンオキシド、サッカリド、及びカルボン酸のホモポリマーまたはコポリマーからなるクラスから選択され；
ポリマーＡ及びＢは同じクラスのものではなく、水性媒体は６未満のｐＨを有する、方法。
【請求項２】
水性媒体が２００ｐｐｍ以下のアニオン性界面活性剤を含む、請求項１に記載の方法。
【請求項３】
前記ポリマーＡがビニルアルコールまたはカルボン酸のホモポリマーまたはコポリマーから選択される、請求項１または２に記載の方法。
【請求項４】
前記ポリマーＢがビニルピロリドンまたはアルキレンオキシドのホモポリマーまたはコポリマーから選択される、請求項１から３のいずれか一項に記載の方法。
【請求項５】
前記カルボン酸のホモポリマーまたはコポリマーがポリアクリル酸またはそのコポリマーである、請求項１から４のいずれか一項に記載の方法。
【請求項６】
前記水性媒体が電解質を含む、請求項１から５のいずれか一項に記載の方法。
【請求項７】
前記電解質が前記媒体の０．００１から５重量％の範囲である、請求項６に記載の方法。
【請求項８】
前記水性媒体のｐＨが１から６の範囲である、請求項１から７のいずれか一項に記載の方法。
【請求項９】
生地がポリマーＡ及びＢといずれかの順序で連続的にまたは同時に接触される、請求項１から８のいずれか一項に記載の方法。
【国際調査報告】
2011506788.tif 000018
2011506788.tif 000019
2011506788.tif 000020